(57)【特許請求の範囲】
【請求項１】
質量％で、Ｎｉ：４０.０〜５１.０％、Ｃ：０.００１〜０.２００％、Ｍｎ：０.１０〜１.００％、Ｓｉ：０.０１〜０.５０％、Ａｌ：０.０００１〜０.００５％、Ｍｇ：０.０００１〜０.０１０％、Ｏ：０.００１０〜０.０１００％、Ｓ：０.０００１〜０.００６０％、Ｔｉ：０〜０.００５％、Ｃｏ：０〜１.００％、残部がＦｅおよび不可避的不純物からなる化学組成を有し、圧延方向と板厚方向に平行な断面（Ｌ断面）の観察において、粒子径が０.１μｍ以上１.０μｍ未満である小径介在物の個数密度が１５.０個／ｍｍ2以下、粒子径が１.０μｍ以上３０.０μｍ未満である中径介在物の個数密度が２０.０個／ｍｍ2以上、粒子径が３０.０μｍ以上である大径介在物の個数密度が１０.０個／ｍｍ2以下である金属組織を有するＦｅ−Ｎｉ系合金板材。
【請求項２】
ＥＤＸ（エネルギー分散型Ｘ線分析）によるＡｌ、Ｓｉ、Ｍｎの分析値をＡｌ2Ｏ3、ＳｉＯ2およびＭｎＯの質量割合に換算した介在物組成において、Ａｌ2Ｏ3、ＳｉＯ2、ＭｎＯの合計に占めるＳｉＯ2の割合（質量％）を「換算ＳｉＯ2濃度」と呼ぶとき、粒子径１.０μｍ以上の介在物についての平均換算ＳｉＯ2濃度が７０質量％以上である請求項１に記載のＦｅ−Ｎｉ系合金板材。
【請求項３】
Ｎｉ含有量が４０.０質量％以上４４.０質量％未満であり、１１００℃、２ｈの磁気焼鈍により、初透磁率μｉが８０００以上、最大透磁率μｍが８００００以上、保磁力Ｈｃが５.０Ａ／ｍ以下である磁気特性を呈する請求項１または２に記載のＦｅ−Ｎｉ系合金板材。
【請求項４】
Ｎｉ含有量が４４.０質量％以上４６.０質量％未満であり、１１００℃、２ｈの磁気焼鈍により、初透磁率μｉが１００００以上、最大透磁率μｍが１０００００以上、保磁力Ｈｃが４.０Ａ／ｍ以下である磁気特性を呈する請求項１または２に記載のＦｅ−Ｎｉ系合金板材。
【請求項５】
Ｎｉ含有量が４６.０質量％以上５１.０質量％以下であり、１１００℃、２ｈの磁気焼鈍により、初透磁率μｉが１１０００以上、最大透磁率μｍが１１００００以上、保磁力Ｈｃが３.９Ａ／ｍ以下である磁気特性を呈する請求項１または２に記載のＦｅ−Ｎｉ系合金板材。
【請求項６】
溶解、精錬、鋳造、分塊、熱間圧延の工程を経て、質量％で、Ｎｉ：４０.０〜５１.０％、Ｃ：０.００１〜０.２００％、Ｍｎ：０.１０〜１.００％、Ｓｉ：０.０１〜０.５０％、Ａｌ：０.０００１〜０.００５％、Ｍｇ：０.０００１〜０.０１０％、Ｏ：０.００１０〜０.０１００％、Ｓ：０.０００１〜０.００６０％、Ｔｉ：０〜０.００５％、Ｃｏ：０〜１.００％、残部がＦｅおよび不可避的不純物からなる化学組成のＦｅ−Ｎｉ合金板材を得るに際し、
溶解工程では、スクラップを含む金属原料を使用して４０.０〜５１.０質量％のＮｉを含有するＦｅ−Ｎｉ合金の溶湯を作り、
精錬工程では、Ｆｅ−Ｎｉ合金の溶湯中およびその湯面上に、不可避的不純物として混入する以外のＡｌ、Ａｌ2Ｏ3を添加することなく、酸素吹精による脱炭と、真空脱ガスによる脱酸を経て上記化学組成に調整し、
鋳造工程では、造塊法により鋳型にＦｅ−Ｎｉ合金溶湯を鋳込んだのち、凝固完了までの時間を６０ｍｉｎ以上確保し、浮上した介在物を除去する、
Ｆｅ−Ｎｉ系合金板材の製造方法。
【発明の詳細な説明】
【技術分野】
【０００１】
本発明は、軟磁性材料としての磁気特性に優れ、かつプレス性に優れるＦｅ−Ｎｉ合金板材、およびその製造方法に関する。
【背景技術】
【０００２】
Ｎｉ含有量が４０〜５１質量％のＦｅ−Ｎｉ合金板材は、電流センサー、小型モーターなどを構成する軟磁性部品に広く使用されている。これらの部品に加工する際には、打抜き、絞り成形などのプレス加工が行われることが多い。これらの部品に適用するためのＦｅ−Ｎｉ合金板材には、優れた磁気特性とプレス性を兼ね備えていることが望まれる。プレス性の代表的な特性として、プレス打抜き性と、プレス成形品の耐疵付き性が挙げられる。プレス打抜き性は、プレス打抜き金型に及ぼすダメージの程度（金型寿命）によって判断できる。プレス成形品の耐疵付き性は、プレス成形品（特に絞り加工品）に加工したときに、加工品表面の金型と接触した部分に生じる疵の程度によって判断できる。磁気特性およびプレス性には、Ｆｅ−Ｎｉ合金の溶製過程で材料中に混入する非金属介在物の存在形態が影響を及ぼす。
【０００３】
特許文献１には、Ｎｉ含有量４６.２〜５０質量％のＦｅ−Ｎｉ合金において、介在物の形態を制御することにより磁気特性を向上させる技術が記載されている。脱酸材としてＡｌを使用し、介在物を高融点酸化物系のＡｌ2Ｏ3，ＭｇＯ・Ａｌ2Ｏ3，ＭｇＯのいずれか１種または２種以上に制御すると、介在物は熱間圧延で容易に伸ばされないので、最終製品でも介在物が分散することなく集中して存在し、磁壁移動を妨げる介在物の存在頻度が少なくなるという。しかし、この文献の技術ではプレス性を十分に改善することは難しい。
【０００４】
特許文献２には、Ｎｉ含有量３０〜８５質量％のＦｅ−Ｎｉ合金において、二次精錬でＣａＯ−Ａｌ2Ｏ3−ＭｇＯ−ＳｉＯ2−Ｆ系スラグを生成させ、ＡｌまたはＳｉを添加して脱酸および脱硫を行い、得られた溶湯を連続鋳造によりスラブとする製造手法が開示されている。これにより、介在物を、Ａｌ2Ｏ3、ＭｇＯのいずれかが多くＳｉＯ2、ＣａＯの少ない酸化物系介在物とすることができ、良好な磁気特性と熱間加工性が得られるという。しかし、この文献の技術ではプレス性を十分に改善することは難しい。
【０００５】
特許文献３には、Ｎｉ含有量４０〜５０質量％のＦｅ−Ｎｉ合金において、Ａｌ脱酸した溶湯を連続鋳造してスラブとし、長時間の均質化焼鈍を施す製造手法が開示されている。これによって、非金属介在物の量が低減し、磁気特性を改善することができるという。しかし、この文献の技術ではプレス性を十分に改善することは難しい。
【０００６】
特許文献４には、Ｆｅ−３６％Ｎｉ合金において、精錬時に金属Ａｌの添加を行わず、Ａｌ2Ｏ3を含有するフラックスを添加してスラグ塩基度を調整し、ＲＨ脱ガスにて脱酸する製造手法が開示されている。これにより、介在物組成をスペーサータイト主体のＭｎＯ・Ａｌ2Ｏ3・ＳｉＯ2系介在物に制御することができ、その結果、薄板材に圧延したときの表面疵（圧延疵）を減らせるという。しかし、この手法をＮｉ含有量４０〜５１質量％のＦｅ−Ｎｉ合金に適用しても、磁気特性とプレス性の同時改善は困難である。
【先行技術文献】
【特許文献】
【０００７】
【特許文献１】特許第４５１０７８７号公報
【特許文献２】特許第４５９３３１３号公報
【特許文献３】特許第４７９５９００号公報
【特許文献４】特許第５１３２１７７号公報
【発明の概要】
【発明が解決しようとする課題】
【０００８】
本発明は、Ｎｉ含有量が４０〜５１質量％であるＦｅ−Ｎｉ合金板材の工業的生産において、磁気特性とプレス性を同時に改善することを目的とする。
【０００９】
上記Ｎｉ含有量範囲では、Ｎｉ含有量の増大に伴って軟磁性に関する磁気特性は向上する反面、素材コストは高くなる。用途に応じて適切なＮｉ含有量レベルの材料が選択される。ここではＮｉ含有量レベルに応じて、例えば１１００℃×２ｈの磁気焼鈍後の初透磁率μｉ、最大透磁率μｍ、保磁力Ｈｃがそれぞれ以下の値を安定してクリアすることを目標とする。
・Ｎｉ：４０.０質量％以上４４.０質量％未満
μｉ≧８０００、μｍ≧８００００、Ｈｃ≦５.０Ａ／ｍ
・Ｎｉ：４４.０質量％以上４６.０質量％未満
μｉ≧１００００、μｍ≧１０００００、Ｈｃ≦４.０Ａ／ｍ
・Ｎｉ：４６.０質量％以上５１.０質量％以下
μｉ≧１１０００、μｍ≧１１００００、Ｈｃ≦３.９Ａ／ｍ
プレス性に関しては、プレス打抜き金型の寿命が十分に長いこと（例えば１０万回以上）、かつ絞り成形品において表面疵が問題にならないレベルであることを目標とする。
【課題を解決するための手段】
【００１０】
発明者らは研究の結果、部品への加工に供される板材において、軟磁性の磁気特性に悪影響を及ぼす粒子径０.１μｍ以上１.０μｍ未満の小径介在物が少なく、プレス打抜き金型の寿命向上に有効な粒子径１.０μｍ以上３０.０μｍ未満の中径介在物が適度に存在し、絞り加工品の表面疵の原因となりやすい粒子径３０.０μｍ以上の大径介在物が少ない非金属介在物の存在形態とすることが、上記目的達成のために極めて有効であることを見いだした。
また、そのような非金属介在物の分布形態を有する板材を工業的に実現するためには、
（i）精錬段階で、Ａｌ脱酸を行わず、造滓剤にＡｌ2Ｏ3を使用しない手法を適用することによって、介在物組成をコランダム（Ａｌ2Ｏ3主体のスピネル系）やスペーサータイト（ＭｎＯ・Ａｌ2Ｏ3・ＳｉＯ2系）ではなく、クリストボライト（ＳｉＯ2主体）とすること、
（ii）連続鋳造ではなく造塊法を採用して、鋳造後に粗大介在物の浮上分離を併用すること、
によって得たインゴットを板材に圧延加工する手法が極めて有効であることがわかった。
本発明はこのような知見に基づいて完成したものである。
【００１１】
すなわち本発明では、質量％で、Ｎｉ：４０.０〜５１.０％、Ｃ：０.００１〜０.２００％、Ｍｎ：０.１０〜１.００％、Ｓｉ：０.０１〜０.３０％、Ａｌ：０.０００１〜０.００５％、Ｍｇ：０.０００１〜０.０１０％、Ｏ：０.００１０〜０.０１００％、Ｓ：０.０００１〜０.００６０％、Ｔｉ：０〜０.００５％、Ｃｏ：０〜１.００％、残部がＦｅおよび不可避的不純物からなる化学組成を有し、圧延方向と板厚方向に平行な断面（Ｌ断面）の観察において、粒子径が０.１μｍ以上１.０μｍ未満である小径介在物の個数密度が１５.０個／ｍｍ2以下、粒子径が１.０μｍ以上３０.０μｍ未満である中径介在物の個数密度が２０.０個／ｍｍ2以上、粒子径が３０.０μｍ以上である大径介在物の個数密度が１０.０個／ｍｍ2以下である金属組織を有するＦｅ−Ｎｉ系合金板材が提供される。
上記化学組成は、介在物中の元素を含むものである。Ｔｉ、Ｃｏは任意含有元素である。
【００１２】
非金属介在物の個数密度は以下のようにして求める。
〔小径介在物の個数密度の測定方法〕
板材の圧延方向および板厚方向に平行な断面（Ｌ断面）についてＳＥＭ観察を行い、無作為に選択した視野内に矩形の測定領域を定め、視野内に観察される、円相当径が０.１μｍ以上１.０μｍ未満である全ての介在物粒子のうち、その粒子の全体または一部が前記測定領域内に存在する粒子の数をカウントする。この操作を重複しない複数の視野について、測定領域の総面積が２.０ｍｍ2以上となるまで行い、各視野でのカウント数の総和を測定領域の総面積で除した値を、「粒子径が０.１μｍ以上１.０μｍ未満である小径介在物の個数密度（個／ｍｍ2）」とする。
【００１３】
〔中径介在物の個数密度の測定方法〕
上記小径介在物の個数密度の測定方法において、対象粒子を円相当径が１.０μｍ以上３０.０μｍ未満である全ての介在物粒子とすることによって、「粒子径が１.０μｍ以上３０.０μｍ未満である中径介在物の個数密度（個／ｍｍ2）」を定める。
【００１４】
〔大径介在物の個数密度の測定方法〕
上記小径介在物の個数密度の測定方法において、対象粒子を円相当径が３０.０μｍ以上である全ての介在物粒子とすることによって、「粒子径が３０.０μｍ以上である大径介在物の個数密度（個／ｍｍ2）」を定める。
【００１５】
粒子の円相当径は、観察面における当該粒子の面積と等しい面積を持つ円の直径である。個々の介在物粒子の円相当径は、例えばＳＥＭ画像から画像処理ソフトウェアを用いて算出することができる。
【００１６】
また、本発明では特に、ＥＤＸ（エネルギー分散型Ｘ線分析）によるＡｌ、Ｓｉ、Ｍｎの分析値をＡｌ2Ｏ3、ＳｉＯ2およびＭｎＯの質量割合に換算した介在物組成において、Ａｌ2Ｏ3、ＳｉＯ2、ＭｎＯの合計に占めるＳｉＯ2の割合（質量％）を「換算ＳｉＯ2濃度」と呼ぶとき、粒子径１.０μｍ以上の介在物についての平均換算ＳｉＯ2濃度が７０質量％以上であるＦｅ−Ｎｉ系合金板材が提供される。
〔平均換算ＳｉＯ2濃度の測定方法〕
平均換算ＳｉＯ2濃度は、Ｌ断面のＳＥＭ観察を行い、円相当径１.０μｍ以上の介在物粒子を無作為に２０個以上選択して、ＳＥＭに付属のＥＤＸ装置で各粒子の換算ＳｉＯ2濃度を測定し、その平均値を算出することにより定めることができる。
【００１７】
また、上記のＦｅ−Ｎｉ合金板材の製造方法として、溶解、精錬、鋳造、分塊、熱間圧延の工程を経て、前記化学組成のＦｅ−Ｎｉ合金板材を得るに際し、
溶解工程では、スクラップを含む金属原料を使用して４０.０〜５１.０質量％のＮｉを含有するＦｅ−Ｎｉ合金の溶湯を作り、
精錬工程では、Ｆｅ−Ｎｉ合金の溶湯中およびその湯面上に、不可避的不純物として混入する以外のＡｌを添加することなく、酸素吹精による脱炭と、真空脱ガスによる脱酸を経て上記化学組成に調整し、
鋳造工程では、造塊法により鋳型にＦｅ−Ｎｉ合金溶湯を鋳込んだのち、凝固完了までの時間を６０ｍｉｎ以上確保し、浮上した介在物を除去する、
Ｆｅ−Ｎｉ系合金板材の製造方法が提供される。
【発明の効果】
【００１８】
本発明によれば、Ｎｉ含有量が４０.０〜５１.０質量％レベルのＦｅ−Ｎｉ合金の工業的量産において、優れた軟磁気特性とプレス性を両立させることが可能となった。
【発明を実施するための形態】
【００１９】
〔化学組成〕
以下、化学組成に関する「％」は特に断らない限り「質量％」を意味する。
【００２０】
本発明では、Ｎｉ含有量が４０.０〜５１.０％のＦｅ−Ｎｉ合金を対象とする。この合金はＪＩＳ  Ｃ２５３１に規定される鉄ニッケル軟質磁性合金「ＰＢ」のＮｉ含有量範囲に概ね対応する。
【００２１】
Ｃは、スクラップ原料などがら混入し、多量に含有すると結晶格子の歪が大きくなり磁気特性に悪影響を及ぼす。種々検討の結果、Ｃ含有量は０.２００％まで許容され、０.１５０％以下とすることがより好ましい。過剰な脱炭は精錬負荷を増大させコスト増の要因となる。０.００１以上のＣ含有量範囲とすることがコスト的には好ましく、０.０５０％以上のＣ含有量になるよう精錬条件を管理してもよい。
【００２２】
Ｍｎは、脱酸剤として有効であるが、多量に含有するとＳｉＯ2−ＭｎＯ系やＭｎＳ系の軟質介在物が生成しやすい。これらの軟質介在物は熱間圧延時に板材中に分散し、その存在量が多くなると後述の介在物存在形態を実現することが難しくなる。Ｍｎ含有量は１.００％以下とする必要がある。０.９０％以下の範囲に管理してもよい。脱酸作用を十分に発揮させるためには、Ｍｎ含有量が０.１０％以上となる範囲で成分調整することが好適であり、０.３０％以上の範囲に管理してもよい。
【００２３】
Ｓｉは、精錬工程での脱酸およびスラグ生成のために重要な元素である。Ｓｉ含有量が０.０１％以上となる範囲で成分調整することが好適であり、０.０５％以上の範囲に管理してもよい。Ｓｉ含有量が過剰になると非金属介在物の存在形態を後述のように適正化することが難しくなる。Ｓｉ含有量は０.５０％以下であることが望ましく、０.２５％以下がより好ましい。
【００２４】
Ａｌは、脱酸作用の強い元素であるが、Ａｌ2Ｏ3主体のスピネル系介在物（コランダム）を生成する要因となる。スピネル系介在物は絞り成形品に表面疵を発生させる要因となる。本発明ではＡｌ脱酸を行わない。また、造滓剤としてもＡｌを成分に持つものは添加しない。すなわち、精錬段階で、不純物として混入する以外のＡｌが、精錬容器内に入り込まないようにする。種々検討の結果、板材製品におけるＡｌ含有量が０.００５％以下となるように精錬を行うことが好適であり、０.００４％以下に管理してもよい。Ａｌは原料から多少混入するため、Ａｌ含有量の過剰な低減はコスト増となる。Ａｌ含有量が０.０００１％以上の範囲となるように成分調整すればよく、０.０００５％以上の範囲で調整してもよい。
【００２５】
Ｍｇは、脱酸・脱硫を目的として添加する場合がある他、原料や耐火物からも不純物として混入しうる元素であるが、Ｍｇ含有量が多くなるとＭｇＯがＡｌ2Ｏ3とともに存在して硬質なスピネル系凝集酸化物を形成しやすく、絞り成形品の表面疵を増大させる要因となる。Ｍｇ含有量は０.０１０％以下とする必要があり、０.００５％以下であることがより好ましい。Ｍｇ含有量の過剰な低減はコスト増となる。Ｍｇ含有量が０.０００１％以上の範囲となるように成分調整すればよく、０.０００５％以上の範囲で調整してもよい。
【００２６】
Ｏは、金属酸化物を形成して酸化物系介在物の生成要因となる。プレス打抜き性の改善に有効な中径介在物の構成元素でもあるため、ある程度の存在量が必要である。後述の介在物存在形態を実現する場合、合金中のＯ含有量は０.００１０〜０.０１００％の範囲であることが望ましい。
【００２７】
Ｓは、スクラップ原料などから混入するが、加工性、耐食性、磁気特性などの低下要因となるので、少ないほど望ましい。本発明では、Ｓ含有量は０.００６０％まで許容され、０.００３０％以下であることがより好ましい。過剰な脱硫は精錬負荷を増大させるので、通常、Ｓ含有量は０.０００１％以上の範囲とすればよい。
【００２８】
Ｔｉは、脱酸元素であるので、必要に応じて含有させることができる。その場合、Ｔｉ含有量０.０００３％以上の含有量を確保することがより効果的である。多量のＴｉ含有は大径介在物の形成要因となるので、Ｔｉを含有させる場合は０.００５％以下の範囲とすることが望ましく、０.００２％以下に管理してもよい。
【００２９】
Ｃｏは、磁気変態温度を上昇させる作用があり、１.００％以下の含有量範囲において、必要に応じて含有させることができる。上記作用を十分に発揮させるためには０.１０％以上のＣｏ含有量とすることがより効果的である。
【００３０】
〔小径介在物〕
粒子径が０.１μｍ以上１.０μｍ未満である小径介在物は、そのサイズが磁区のサイズと近似しており、軟磁性材料の磁気特性を低下させる要因となる。従って、小径介在物の存在量はできるだけ少ないことが望ましい。種々検討の結果、Ｌ断面の観察において、小径介在物の個数密度は１５.０個／ｍｍ2以下である必要がある。１０.０個／ｍｍ2以下であることがより好ましい。
【００３１】
〔中径介在物〕
粒子径が１.０μｍ以上３０.０μｍ未満である中径介在物は、適度に存在することによってプレス打抜き時に破壊の起点として有効に作用し、プレス打抜き金型の寿命を向上させる効果をもたらす。このサイズの介在物は軟磁性材料の磁気特性にはあまり影響しない。種々検討の結果、Ｌ断面の観察において、中径介在物の個数密度が２０.０個／ｍｍ2以上であることが、プレス打抜き金型の寿命延伸に極めて有効である。従来、中径介在物の量を確保しようとすると、小径介在物の量も増大し、磁気特性の低下を招いていた。後述のようにＡｌを使用しない精錬を行って介在物組成をＳｉＯ2主体のクリストボライトとすることによって、小径介在物の量を増大させずに中径介在物の量を十分確保することが可能になる。中径介在物の個数密度は５０.０個／ｍｍ2以下の範囲で調整すればよい。
【００３２】
〔大径介在物〕
粒子径が３０.０μｍ以上である大径介在物は、絞り成形品の表面に疵を形成する要因となりやすいので、できるだけ少ないことが望ましい。種々検討の結果、Ｌ断面の観察において、大径介在物の個数密度が０〜１０.０個／ｍｍ2であることが、絞り疵の低減に極めて有効である。
【００３３】
〔介在物組成〕
上述のような介在物存在形態は、ＳｉＯ2を主体とするクリストボライト系の介在物組成に制御することによって実現できる。具体的には、ＥＤＸ（エネルギー分散型Ｘ線分析）によるＡｌ、Ｓｉ、Ｍｎの分析値をＡｌ2Ｏ3、ＳｉＯ2およびＭｎＯの質量割合に換算した介在物組成において、Ａｌ2Ｏ3、ＳｉＯ2、ＭｎＯの合計に占めるＳｉＯ2の割合（質量％）を「換算ＳｉＯ2濃度」と呼ぶとき、粒子径１.０μｍ以上の介在物についての平均換算ＳｉＯ2濃度が７０質量％以上であることが好ましく、８０質量％以上であることがより好ましい。平均換算ＳｉＯ2濃度は理論上１００質量％であっても構わないが、分析値に基づく平均値としては通常９９質量％以下の範囲となる。
【００３４】
〔製造方法〕
上記の介在物存在形態を有するＦｅ−Ｎｉ合金の板材は、溶解、精錬、鋳造、分塊、熱間圧延の工程を経て製造することができる。その工程に従って工業的に製造する手法を以下に例示する。
【００３５】
〔溶解〕
スクラップを含む原料を使用して、電気炉にて溶解を行う。４０.０〜５１.０質量％のＮｉを含有するＦｅ−Ｎｉ合金の溶湯を作る。
【００３６】
〔精錬〕
スクラップ原料には通常、油分が付着しており、Ｃ、Ｓが溶湯中に混入する。精錬では脱炭、脱硫を行う必要がある。電気炉で溶解した溶湯に酸素を吹き込み、脱炭、脱硫を行う（酸素吹精）。酸素吹精の前に、溶湯中のＳｉ含有量が０.１〜１.０質量％、Ｍｎ含有量が０.１〜１.０質量％となっていることが好ましい。電気炉で溶解した溶湯に、必要に応じてＳｉ、Ｍｎを添加して成分調整した後、酸素吹精を開始すればよい。上記溶解工程で、酸素を吹き込むタイプの電気炉を使用する場合は、この酸素吹精を電気炉内で行い、その後、取鍋へ出湯すればよい。また、電気炉で溶解した溶湯を転炉に移し、転炉で酸素吹精を行った後、取鍋へ出湯してもよい。酸素吹精を終えた、取鍋内のＦｅ−Ｎｉ合金溶湯に、造滓剤として、ＣａＯ、ＣａＦ2を投入する。ＳｉＯ2と合わせてスポンジ状のスラグが形成さる。このスラグ中にはＣａＳ、ＭｎＳ等の脱硫生成物が含まれる。生成したスラグを全部排除する（除滓）。一次的な脱炭、脱硫を終えたＦｅ−Ｎｉ溶湯が得られる。
本明細書では、溶解後に酸素吹精を行った後、最初の除滓を終了するまでの精錬過程を「一次精錬」と呼ぶ。
【００３７】
一次精錬を終えたＦｅ−Ｎｉ合金溶湯が収容されている取鍋に、ＣａＯ、ＣａＦ2を含む造滓剤を投入する。Ａｌ2Ｏ3は使用しない。この段階で溶湯中のＳｉ含有量は０.０５〜０.５０％の範囲にあることが望ましい。必要に応じて溶湯中にＳｉを添加する。Ａｌは添加しない。酸素吹精を行い、脱炭、脱硫をさらに進行させる。酸素吹き込み量およびＣａ含有造滓剤の添加量を調整して、脱硫を十分に進行させる。その後、真空脱ガス装置により脱酸を行う。例えばＲＨ真空脱ガス装置を使用すればよい。真空脱酸後、必要に応じて溶湯中に金属成分を添加し、最終的な成分調整を行うことができる。この場合もＡｌは添加しない。Ｆｅ−Ｎｉ合金溶湯にＡｌ、Ａｌ2Ｏ3を添加せず、溶湯中のＡｌ濃度が高くならないように制御することにより、スペーサータイトやコランダムなどＡｌ2Ｏ3の多い非金属介在物の生成が抑制され、非金属介在物の組成はクリストボライト系（ＳｉＯ2主体）となるのである。以上のようにして、上述の化学組成に調整されたＦｅ−Ｎｉ合金の溶湯を得る。
【００３８】
〔鋳造〕
連続鋳造ではなく、造塊法にてインゴットを得る。上記精錬工程で得られたＦｅ−Ｎｉ合金の溶湯を、鋳型に鋳込む。鋳込む際の溶湯温度は、液相線温度より１００〜１５０℃高い温度とすることが望ましい。鋳型上部には押湯を設け、その部分が最終凝固部となるようにする。鋳込み終了から凝固完了まで６０ｍｉｎ以上の時間を確保することが重要であり、８０ｍｉｎ以上とすることがより好ましい。小規模の鋳型では、鋳型の温度が低下しすぎないよう、保温に留意する。凝固完了までの間に、鋳型内の未凝固溶湯中で粗大な介在物をできるだけ浮上させる。鋳型は静置することが望ましい。凝固完了後に、鋳型からインゴット（鋳塊）を取り出し、浮上した介在物が含まれている押湯部分を切断除去する。このようにして粗大な介在物を浮上分離除去することができる。
【００３９】
〔分塊〕
粗大な介在物を浮上分離除去して得られたインゴットは、分塊圧延または熱間鍛造によりスラブとすることができる。分塊時のインゴット加熱温度は１２００℃以上とすることが望ましい。分塊工程で厚さ１００〜３００ｍｍ程度のスラブを得る。
【００４０】
〔熱間圧延〕
熱間圧延は、一般的なＦｅ−Ｎｉ合金の製造手法に従って行うことができる。例えば、スラブ加熱温度は１１００℃以上とすることが好ましい。熱延板の厚さは例えば２０ｍｍ以下とすることができる。
【００４１】
スラブ中の非金属介在物がスペーサータイト（ＭｎＯ・Ａｌ2Ｏ3・ＳｉＯ2系）の場合は、融点が低く軟質であるため熱間圧延中に潰されてマトリックス（金属素地）とともに伸ばされ、最終的に粒子径１.０μｍ未満の小径介在物の量が多い組織状態となりやすい。コランダム（Ａｌ2Ｏ3主体のスピネル系）の場合は硬質であり熱間圧延でほとんど潰されないが、粒子径１.０μｍ以上３０.０μｍ未満の中径介在物の量を最終的に十分に確保することが困難であり、また、粒子径３０μｍ以上の大径介在物を形成しやすいことがわかった。本発明に従う上記の手法で得たスラブは、非金属介在物の平均組成がクリストボライト（ＳｉＯ2主体）となっている。クリストボライトは、スペーサータイトよりも融点が高く硬質であるが、コランダムほど硬くはない。クリストボライトは熱間圧延で適度に潰されて、最終製品中に中径介在物として存在する量が多くなる。また、クリストボライトの場合、Ａｌを用いた精錬で形成される微細Ａｌ2Ｏ3粒子のような、微細な粒子の生成量は少なくなる。さらに、クリストボライトは浮上分離により粗大な粒子を分離させやすい。このようなことから、本発明に従えば、小径介在物および大径介在物を減らしながら、中径介在物の量を確保することができる。
【００４２】
〔冷間圧延・焼鈍〕
上記のようにして得た熱延板に、常法に従い、冷間圧延および焼鈍を１回または複数回施すことによって、部品に加工するための板材Ｆｅ−Ｎｉ合金製品を得ることができる。その板厚は例えば０.１〜３.０ｍｍの範囲とすればよい。この板材において、非金属介在物の存在形態は、上述のように、Ｌ断面において、粒子径が０.１μｍ以上１.０μｍ未満である小径介在物の個数密度が１５.０個／ｍｍ2以下、粒子径が１.０μｍ以上３０.０μｍ未満である中径介在物の個数密度が２０.０個／ｍｍ2以上、粒子径が３０.０μｍ以上である大径介在物の個数密度が１０.０個／ｍｍ2以下となっている。中径介在物の存在量が確保されているのでプレス打抜き金型の寿命延伸効果が大きく、大径介在物の存在量が低減されているので絞り加工品にしたときの表面疵低減効果が大きい。
【００４３】
〔部品加工・最終焼鈍〕
プレス加工を経て成形された部品は、最終焼鈍に供される。この焼鈍は軟磁性材料としての優れた磁気特性を付与するために必要な熱処理であることから、「磁気焼鈍」と呼ばれることがある。磁気焼鈍は例えば非酸化性雰囲気中、９００〜１２５０℃で０.５〜６.０ｈ保持する条件で行うことができる。
【実施例】
【００４４】
表１に示す化学組成のＦｅ−Ｎｉ合金を、以下の方法で溶製した。４２Ｎｉプレス屑、スリット屑等のスクラップを含む原料を電気炉で溶解した。この電気炉は高周波誘導加熱により金属材料を溶解し、溶湯にランスから酸素を吹き込むことができるようになっている。原料配合を調整してＮｉ含有量が４０.０〜５１.０％の範囲の所定量（表１に示したＮｉ含有量に近い量）、Ｓｉ含有量が０.０５〜０.２％程度、Ｍｎ含有量が０.３〜１％程度であるＦｅ−Ｎｉ合金の溶湯を作った。その溶湯に電気炉内で酸素を吹き込んで一次的な脱炭および脱硫を行った。その後、電気炉から出湯した溶湯を取鍋に収容し、湯面上にＣａＯ、ＣａＦ2を含有する造滓剤を投入した。いずれの例においても、この段階での造滓剤にはＡｌ2Ｏ3成分を使用していない。スポンジ状のスラグが形成された。取鍋を少し傾けて、スラグの全量を掻き出して、除去した（除滓）。
【００４５】
除滓後の溶湯に、再度、ＣａＯ、ＣａＦ2を含有する造滓剤を投入した。一部の比較例では、造滓剤としてＡｌ2Ｏ3も添加した。表２中の「スラグへのＡｌ2Ｏ3添加有無」の欄に、この段階で造滓剤としてＡｌ2Ｏ3を添加したか否かを示してある。造滓剤添加後、Ｆｅ−Ｎｉ合金溶湯（メタル）をサンプリングして、Ｓｉ含有量を蛍光Ｘ線分析により迅速分析して調べた。その分析値に基づいて、溶湯中のＳｉ含有量が０.１０±０.０２％となるようにＦｅ−Ｓｉ合金（ＪＩＳ  Ｇ２３０２：１９９８に規定のフェロシリコン２号品）を添加した。一部の比較例では、上記のＦｅ−Ｓｉ合金の添加に代えて溶湯中に脱酸剤として金属Ａｌを添加した。表２中の「溶湯へのＡｌ添加有無」の欄に、この段階でＡｌを添加したか否かを示してある。
【００４６】
上記のようにＳｉ、あるいは更にＡｌを添加した溶湯に、湯面上からランスを近づけて、酸素を吹き込んで、更なる脱炭、脱硫を行った。スラグの塩基度（ＣａＯ／ＳｉＯ2比）が高いほど脱硫効果は高くなる。スラグ塩基度は酸素吹き込みによるＳｉＯ2生成量およびＣａ含有造滓剤の添加量によって変動する。スラグ塩基度の変化挙動を、過去の操業実績データから予測して、一部の比較例を除きＦｅ−Ｎｉ合金溶湯中のＳ濃度が０.００６０％以下となるように酸素の吹き込み量を調整した。この酸素吹精後に、ＲＨ脱ガス装置にてＡｒガスで溶湯を循環させながら真空脱酸を行った。その後、フラックスが入らないように柄杓で溶湯を採取し、急冷した分析用サンプルの蛍光Ｘ線分析（ＪＩＳ  Ｚ２６１１）を行った。その分析結果に基づき、必要に応じて金属成分を溶湯中に添加して成分調整を行い、再度、上記と同様に蛍光Ｘ線分析を行った。
【００４７】
得られたＦｅ−Ｎｉ合金の溶湯を、鋳型に鋳込んだ。鋳込み温度は１５３０〜１５７０℃の範囲とした。鋳込み終了後の鋳型を静置した。鋳込み終了から約９０ｍｉｎ経過した時点で、押湯部分は未凝固であった。十分に温度が下がったのち、鋳型からインゴットを取り出した。１つのインゴットの質量は約２０００ｋｇである。浮上した粗大介在物が含まれるインゴットの押湯部分を切断除去した。
【００４８】
各インゴットを１２５０℃で３００ｍｉｎ加熱した後、鍛造を行って厚さ１５０ｍｍのスラブとした。そのスラブを１２５０℃に加熱した後、炉から取り出して熱間圧延を施し板厚１０ｍｍのＦｅ−Ｎｉ合金熱延板を得た。その後、冷間圧延、焼鈍（１０００℃）、酸洗、冷間圧延の工程にて、表１の化学組成を有する板厚０.３０ｍｍおよび０.５０ｍｍの２種類の冷延材を得た。この冷延材について、以下の調査を行った。
【００４９】
〔介在物の個数密度および平均換算ＳｉＯ2濃度〕
板厚０.３０ｍｍの各冷延材から切り出したサンプルについて、圧延方向および板厚方向に平行な断面（Ｌ断面）のＳＥＭ観察を行い、上述の測定方法にて、小径介在物、中径介在物、大径介在物の個数密度、および粒子径１.０μｍ以上の介在物についてのＥＤＸ分析に基づく平均換算ＳｉＯ2濃度を求めた。
介在物の個数密度は、１視野の面積が０.０５ｍｍ2のＳＥＭ観察を重複しない４０視野について行うことによって求めた。個々の介在物の円相当径は、画像処理ソフトウェア（Ｌｕｚｅｘ  Ｆ）を用いて、２値化した画像から個々の介在物の面積を測定し、その面積を有する円の直径を算出することによって求めた。
粒子径１.０μｍ以上の介在物の平均換算ＳｉＯ2濃度は、ＳＥＭ観察によりＬ断面に存在する円相当径１.０μｍ以上の介在物を無作為に２０個選択し、ＳＥＭに付属のＥＤＸにより介在物の中央に電子ビームを照射したときの元素分析を行い、各介在物についてＭｎ、Ａｌ、Ｓｉの分析値をＭｎＯ、Ａｌ2Ｏ3、ＳｉＯ2の質量割合に換算してＭｎＯ、Ａｌ2Ｏ3、ＳｉＯ2の合計１００質量％に占めるＳｉＯ2の質量％をその介在物の換算ＳｉＯ2濃度とし、測定した介在物２０個の換算ＳｉＯ2濃度の平均値を算出することによって求めた。
結果を表２に示す。また、ＥＤＸ分析の結果から介在物の種類をＰ（コランダム）、Ｔ（スペーサータイト）、Ｃ（クリストボライト）に分類し、表２中にＰ、Ｔ、Ｃの記号で示した。
【００５０】
〔プレス打抜き性〕
板厚０.３０ｍｍの上記冷延材に１０００℃の焼鈍を施した後、酸洗を施して打抜き試験用の焼鈍材（板厚０.３ｍｍ）を得た。この焼鈍材を被加工材に用いて、同一のプレス打抜き金型により直径１０ｍｍの穴を打抜くプレス打抜き試験を行った。クリアランス１０％の条件でプレス打抜きを１万回行い、１万回目の打抜き材について、打抜き面のバリの発生状況を調べ、以下の基準で当該焼鈍材がプレス打抜き金型に及ぼすダメージの程度（金型寿命）を評価した。○評価を合格と判定した。結果を表２に示す。なお、各焼鈍材の金型寿命を同条件で比較するために、いずれの焼鈍材に対しても新品の金型を用いて１万回の打抜き試験を実施した。
○：バリが板厚に対して１０％未満であるもの。
△：バリが板厚に対して１０％以上２０％未満であるもの。
×：バリが板厚に対して２０％以上であるもの。
【００５１】
〔絞り加工品の耐疵付き性〕
板厚０.５０ｍｍの上記冷延材に１０００℃の焼鈍を施した後、酸洗を施して絞り加工用の焼鈍材（板厚０.５ｍｍ）を得た。この焼鈍材から打抜いたブランク直径５０ｍｍの円板に円筒絞り加工を施し、円筒外径が４０ｍｍ、円筒外径／絞り高さの比が２となるように絞り加工品を作製した。肩部に割れが生じないよう、市販の機械油を使用し、加工速度を調整した。各焼鈍材につき２０個の絞り加工品を作製し、得られた加工品の円筒部外壁表面を目視および顕微鏡で観察し、絞り疵の発生状況を調べた。以下の基準で耐疵付き性を評価し、○評価を合格と判定した。結果を表２に示す。
○：２０個すべての加工品が、目視にて疵の発生が認められないか、疵の発生は認められるが２０倍の実体顕微鏡で疵の発生起点に粒状の異物の存在が認められないものである場合。
×：２０個の加工品のうち少なくとも１個の加工品において、目視にて疵の発生が認められ、２０倍の実体顕微鏡で疵の発生起点に粒状の異物の存在が認められる場合。
【００５２】
〔磁気特性〕
板厚０.３０ｍｍの上記冷延材から外径４５ｍｍ、内径３３ｍｍのＯリング型試験片をプレス打抜きにより作製し、乾燥水素雰囲気中、１１００℃、２ｈの磁気焼鈍を施し、磁気測定試験片を得た。この試験片について、ＪＩＳ  Ｃ２５３１：１９９９に準拠した直流磁気特性試験を行った。得られた磁化曲線から、初透磁率μｉ、最大透磁率μｍ、保磁力Ｈｃ（Ａ／ｍ）を求めた。Ｎｉ含有量レベルに応じて以下の磁気特性を満たすものを○評価（合格）、満たさないものを×評価（不合格）とした。結果を表３に示す。
・Ｎｉ：４０.０質量％以上４４.０質量％未満
μｉ≧８０００、μｍ≧８００００、Ｈｃ≦５.０Ａ／ｍ
・Ｎｉ：４４.０質量％以上４６.０質量％未満
μｉ≧１００００、μｍ≧１０００００、Ｈｃ≦４.０Ａ／ｍ
・Ｎｉ：４６.０質量％以上５１.０質量％以下
μｉ≧１１０００、μｍ≧１１００００、Ｈｃ≦３.９Ａ／ｍ
表３中にこの合格基準を併記した。
【００５３】
【表１】
0006684081.tif 000002
【００５４】
【表２】
0006684081.tif 000003
【００５５】
【表３】
0006684081.tif 000004
【００５６】
実施例のものは、本発明に従い、精錬時にＡｌ成分を添加することなく前述の化学組成を満たすＦｅ−Ｎｉ合金を溶製し、かつ鋳造後に粗大介在物の浮上分離を行ったものである。これらはいずれも、小径介在物の存在量が少ないため磁気特性が良好であり、中径介在物の存在量が十分に確保されているためプレス打抜き金型の寿命向上効果に優れ、大径介在物の存在量が少ないため絞り加工品の耐疵付き性が良好であった。これらの介在物組成はクリストボライト（ＳｉＯ2主体）であった。
【００５７】
比較例３−２１は精錬時に溶湯中にＡｌを添加し、スラグにＡｌ2Ｏ3成分を添加したので、介在物はコランダム（Ａｌ2Ｏ3主体のスピネル系）となり、中径介在物の存在量が少ないためプレス打抜き金型の寿命向上効果が悪く、大径介在物の存在量が多いため絞り加工品の耐疵付き性が悪かった。
比較例３−２２、３−２３、３−２５、２−２２、１−２３は、精錬時に溶湯中にＡｌを添加し、スラグにはＡｌ2Ｏ3を添加なかったものである。これらは介在物がコランダム（Ａｌ2Ｏ3主体のスピネル系）となり、小径介在物の存在量が多い場合や、中径介在物の存在量が不足する場合が生じた。そのため、良好な磁気特性とプレス金型寿命延伸効果の両立ができなかった。また、大径介在物の存在量が多くなり、絞り加工品の耐疵付き性に劣った。
比較例３−２４、３−２６、２−２１、２−２３、１−２１、１−２２は、精錬時に溶湯中へのＡｌ添加は行わず、スラグにＡｌ2Ｏ3を添加したものである。これらは介在物がスペーサータイト（ＭｎＯ・Ａｌ2Ｏ3・ＳｉＯ2系）となった。小径介在物の存在量が多い板材が得られたので磁気特性に劣った。